СЕРЕБРЯНЫЙ КАТАЛИЗАТОР ДЛЯ ПОЛУЧЕНИЯ ФОРМАЛЬДЕГИДА

1. Способ получения кристаллов серебра с тонким пористым покрытием оксидных материалов элементов, выбранных из группы, которая состоит из алюминия, кремния, циркония, титана и их смесей, отличающийся тем, что
a) кристаллы серебра контактируют с золь-гелевым раствором элементов, о которых идет речь, и
b) получающиеся в результате кристаллы серебра собирают,
c) освобождают от органического растворителя и
d) затем подвергают термической обработке при температуре между 50°С и точкой плавления серебра.
2. Способ по п.1, отличающийся тем, что этап а) выполняют в растворителе, который содержит органический растворитель.
3. Способ по п.1 и/или 2, отличающийся тем, что выбранный золь-гелевый раствор представляет собой алкоксид элемента, о котором идет речь в соответствующем спирте в качестве органического растворителя.
4. Способ по п.3, отличающийся тем, что выбранное алкоксидное соединение элемента, о котором идет речь является одним выбранным из группы метоксидов, этоксидов, пропоксидов, изопропоксидов, n-бутоксидов, втор-бутоксидов, изобутоксидов, трет-бутоксидов, n-пропоксидов или их структурных изомеров.
5. Способ по п.1, отличающийся тем, что получающиеся в результате кристаллы серебра освобождают от растворителя посредством подвергания растворителя выпариванию при условиях окружающей среды.
6. Способ по п.1, отличающийся тем, что термическая обработка производится при темепературе между 400°С и 800°С.
7. Кристаллы серебра с тонким пористым покрытием оксидного материала элементов, выбранных из группы, которая состоит из алюминия, кремния, циркония, олова, титана и их смесей, которые получают посредством одного из способов по пп.1-6.
8. Кристаллы серебра по п.7, отличающиеся тем, что они имеют распределение среднего размера частиц от 0,15 мм до 2,5 мм.
9. Кристаллы серебра по п.7, отличающиеся тем, что покрытие имеет толщину 0,3-10 мкм.
2
2
2
10. Кристаллы серебра по п.7, отличающиеся тем, что оксидный материал выбран из группы SiO, различных видов оксидов алюминия, TiO, ZrO, смеси оксидов или смешанных оксидов этих соединений, необязательно в форме керамики.
11. Кристаллы серебра по п.7 с объемной плотностью между >1700 г/л и <3800 г/л.
12. Применение кристаллов серебра по одному или более пп.7-10 в качестве катализатора для получения формальдегида.